(57)【要約】本発明の主題は、流体流路を形成する材料または材料のアセンブリを封入するケーシングを含む複合創傷充填材料であり、前記ケーシングは、バイコンポーネント高吸水性繊維と非吸収性熱接合繊維との混合物から形成される不織材料で構成され、前記バイコンポーネント高吸水性繊維はコア／シェルタイプであり、前記コアはポリアクリロニトリルで作られ、シェルはポリアクリレートで作られる。【選択図】図１Ａ、図１Ｂ
2016540593.tif 000002
【特許請求の範囲】
【請求項１】
流体流路を形成する材料または複数の材料のアセンブリを封入するケーシングを含む複合創傷充填材料であって、前記ケーシングは、バイコンポーネント高吸水性繊維と非吸収性熱接合繊維との混合物から形成される不織材料で構成され、前記バイコンポーネント高吸水性繊維はコア／シェルタイプであり、前記コアはポリアクリロニトリルで作られ、前記シェルはポリアクリレートで作られる、複合創傷充填材料。
【請求項２】
前記ケーシングの前記非吸収性熱接合繊維はバイコンポーネントであり、前記バイコンポーネントはコア／シェルタイプであり、前記コアは好ましくはポリエチレンテレフタレートで作られ、前記シェルは好ましくはポリエチレンで作られることを特徴とする、請求項１に記載の複合創傷充填材料。
【請求項３】
前記不織材料は、３０ｇ／ｍ２から４００ｇ／ｍ２の範囲の基本重量を有することを特徴とする、請求項１〜２のいずれか一項に記載の複合創傷充填材料。
【請求項４】
前記ケーシング内に導入される前記材料は、流体流路を形成するというそれらの機能を果たす限り、多孔性または非多孔性、圧縮性または非圧縮性、変形可能または変形不可能、弾性または非弾性であってもよいことを特徴とする、請求項１〜３のいずれか一項に記載の複合創傷充填材料。
【請求項５】
前記ケーシングは流体流路を形成する材料を封入し、前記材料は多孔性、圧縮性および弾性であることを特徴とする、請求項１〜４のいずれか一項に記載の複合創傷充填材料。
【請求項６】
前記ケーシングは流体流路を形成する複数の材料のアセンブリを封入することを特徴とする、請求項１から４のいずれか一項に記載の複合創傷充填材料。
【請求項７】
前記材料は多孔性、圧縮性および弾性であることを特徴とする、請求項６に記載の複合創傷充填材料。
【請求項８】
前記材料は非多孔性、非圧縮性および変形不可能であることを特徴とする、請求項６に記載の複合創傷充填材料。
【請求項９】
前記ケーシングを充填するための前記多孔性、圧縮性および弾性の材料（単数または複数）は、１つもしくはそれ以上のフォームもしくはガーゼを含み、および／または５ショアＡから１００ショアＡ、好ましくは２０ショアＡから１００ショアＡの範囲の硬度を有することを特徴とする、請求項４から７のいずれか一項に記載の複合創傷充填材料。
【発明の詳細な説明】
【技術分野】
【０００１】
本発明の主題は、陰圧装置を用いる局所的創傷処置に使用され得る、特に空洞創傷を充填するための複合創傷充填材料である。
【背景技術】
【０００２】
陰圧療法（ｎｅｇａｔｉｖｅ  ｐｒｅｓｓｕｒｅ  ｔｈｅｒａｐｙ：ＮＰＴ）装置は、創傷治癒の時間および質を促進できることから、近年それらを用いた局所的創傷処置が創傷治癒の分野で多く開発されている。
【０００３】
ＮＰＴ処置の基本原理は、創傷を囲む患者の皮膚に固着する薄い柔軟な封止フィルムによって、創傷の上に封止された空洞を作るというものである。加えて、この空洞は吸引チューブの一方端部を挿入することを可能にするものであり、このチューブはたとえば封止フィルムの上に封止されて、その他方端部は、空洞の内側に創傷を囲む環境大気圧よりも低い圧力を生じることを可能にする真空ポンプに接続される。空洞の内側に生じた陰圧は、たとえば特に血液循環の増加および組織の肉芽形成の加速など、創傷治癒のためのいくつかの有益な治療効果を提供する。現在、これらのＮＴＰ処置の異なる変形が存在する。
【０００４】
陰圧装置を用いる局所的創傷処置は、最も小さい損傷から最も大きい空洞創傷までの異なるタイプの創傷、またはその大きさに関わらず熱傷に対する処置を可能にする。これらの傷害は深いこともあり、したがって体積が大きいこともある。
【０００５】
創傷が治癒する態様を制御する必要がある。理想的には、損傷は最初に深いところから治癒し、次いで均一な態様で創傷の端縁が合わさることによって癒着するべきである。感染症を起こしやすい部位となる肉の中の空洞形成を避けるために、深い創傷の治癒が完了する前に表面の創傷が癒着しないようにすることが特に望ましい。ＮＰＴによる処置の際にこれらの空洞の形成を避けるために、一般的に創傷は、創傷内に生じる環境大気圧との圧力差に耐えられるようにする特性を有する、軟質または圧縮性の多孔性材料で充填される。この材料の目的は、創傷の端縁が伸びて合わさって望ましくない空洞を形成できないように、端縁を十分に離して保持することである。
【０００６】
加えてこの材料は、滲出液を創傷の外の、一般的には吸引チューブに接続されたリザーバとも呼ばれる排出容器内に効果的に吸引することを確実にするための、流体流路の提供を可能にする必要がある。
【０００７】
ＮＰＴシステムにおいて使用される材料は、小さくて実質的に平坦な損傷を表面的に保護することを目的とした、創傷内に導入されるように構成されず、創傷治癒が起こる間に創傷を外部環境から分離するように単に創傷の表面上に位置決めされるように構成された、従来の多層状包帯材とは区別されるべきである。特に、層状包帯材は、滲出液の効果的なドレナージを可能にするための流体流路を形成しない。加えて、これらの層状包帯材を構成する材料、特にこれらの包帯材の外層を構成する材料は、組織に対するある程度の接着性を有し、創傷と接触して置かれることは意図されていない。空洞創傷における使用は、必然的に包帯材の外層を構成する材料と創傷の組織との接触をもたらし、それによって包帯材の除去の際に、出芽組織の完全に許容できない引き裂きがもたらされる。
【０００８】
現在販売されているほとんどのＮＰＴシステムは、創傷充填材料としてフォームまたはガーゼに基づく材料を使用する。しかし、このタイプの多孔性材料は、それらの細孔内での組織生育を促進し、その組織生育が前記細孔に付着して、材料の除去の際にそれが新たに形成された肉芽組織を損傷し、かつ患者に疼痛を与え得るという欠点を有する。加えて、こうした多孔性材料は滲出液を創傷に接触させたままにするために細菌の蓄積を引き起こし、感染症をもたらすおそれがある。
【０００９】
よって、フォームまたはガーゼタイプの多孔性材料を、非多孔性だがこれらの材料が適用されるときに接触する皮膚組織に固着しない材料によって包むための開発が提案されている。特に、スミス（Ｓｍｉｔｈ）およびネフュー（Ｎｅｐｈｅｗ）の国際出願である特許文献１および特許文献２は、フォームまたはガーゼタイプの弾性材料を封入した非多孔性ケーシングを含む複合創傷充填材料を提案した。ケーシングは付加的に、たとえばハイドロゲルまたはシリコーンゲルなどの非固着性ゲルでコートされるか、またはそれに浸漬されてもよい。加えて、平面形状で創傷と接触させてゲル化繊維に基づく材料を適用することも公知の実践である。ゲル化繊維に基づく、非固着性という利点を有するこれらの材料は当業者に周知であり、たとえば特許出願である特許文献３などに記載されている。ゲル化繊維に基づくこれらの材料の例として、特にカルボキシメチルセルロース（ｃａｒｂｏｘｙｍｅｔｈｙｌ  ｃｅｌｌｕｌｏｓｅｓ：ＣＭＣ）もしくはその塩、アルギン酸塩、またはヒアルロン酸が言及され得る。これらの材料は、複合創傷充填材料のケーシングを構成し得る。しかし、特許文献３の出願において提案される材料は、ＮＰＴによって適用される圧力差の影響下で互いから分離または剥離するという欠点を有する。したがって、それを複合充填材料創傷として用いることは、創傷（ｗｏｕｌｄ）にデブリを放出する危険性を伴い、その創傷は最終的に感染されるか、および／または創傷治癒機構の異なるステップの適切な進行を乱すおそれがある。
【００１０】
したがって、創傷の細胞に接着することなく滲出液の流れを確実にする一方で、圧縮性および弾性または変形性の所望の特性を有する、特に空洞創傷を充填するための複合創傷充填材料を生成することが真に求められており、前記複合材料はさらに、構造破壊されることなく、たとえばＮＰＴによって適用される圧力のサイクルなどのさまざまな機械的応力に機械的に耐える能力を有する。
【先行技術文献】
【特許文献】
【００１１】
【特許文献１】国際公開第２００９／０７１９２８号公報
【特許文献２】国際公開第２００９／０７１９３８号公報
【特許文献３】国際公開第２００６／０５２８３９号公報
【発明の概要】
【課題を解決するための手段】
【００１２】
よって本発明の主題は、流体流路を形成する材料または材料のアセンブリを封入するケーシングを含む複合創傷充填材料であり、前記ケーシングは、バイコンポーネント高吸水性繊維と非吸収性熱接合繊維との混合物から形成される不織材料で構成され、前記バイコンポーネント高吸水性繊維はコア／シェルタイプであり、前記コアはポリアクリロニトリルで作られ、シェルはポリアクリレートで作られる。
【００１３】
本発明の文脈において、「複合創傷充填材料」という用語はコア／シェルタイプの構造を意味することが意図され、コアは流体流路を形成する材料または材料のアセンブリからなり、ケーシングとも呼ばれるシェルは、バイコンポーネント高吸水性繊維と非吸収性熱接合繊維との混合物から形成される不織材料で構成される。
【図面の簡単な説明】
【００１４】
【図１Ａ】流体流路を形成する材料を封入するケーシングを含む、本発明に従う創傷充填材料の実施形態を説明する図である（滲出液の流れを、純粋に例示的な態様で図中の矢印によって表している）。
【図１Ｂ】流体流路を形成する材料のアセンブリを封入するケーシングを含む、本発明に従う創傷充填材料の実施形態を説明する図である（滲出液の流れを、純粋に例示的な態様で図中の矢印によって表している）。
【図２】本発明に従う実施例において用いられる機械的強度テストを行うために用いられる装置のアセンブリの写真を示す図である。
【図３】本発明に従う実施例において用いられる機械的強度テストを行うために用いられる組み立てられた装置の写真を示す図である。
【図４】機械的強度テストの「１サイクル」後の、水和状態のＡｌｇｏｓｔｅｒｉｌ（登録商標）製品の写真を示す図である。
【図５】機械的強度テストの「１サイクル」後の、水和状態のＡｑｕａｃｅｌ（登録商標）製品の写真を示す図である。
【図６】機械的強度テストの「５サイクル」後の、水和状態の本発明の実施形態に従う複合材料のケーシングの写真を示す図である。
【図７Ａ】機械的強度テストの「１サイクル」後の、水和状態の本発明の実施形態に従う複合材料のケーシングの写真を示す図である。
【図７Ｂ】機械的強度テストの「５サイクル」後の、水和状態の本発明の実施形態に従う複合材料のケーシングの写真を示す図である。
【図８Ａ】機械的強度テストの「１サイクル」後の、水和状態の本発明の実施形態に従う複合材料のケーシングの写真を示す図である。
【図８Ｂ】機械的強度テストの「５サイクル」後の、水和状態の本発明の実施形態に従う複合材料のケーシングの写真を示す図である。
【発明を実施するための形態】
【００１５】
高吸水性繊維と非吸収性熱接合繊維との混合物から形成される不織ケーシング
本発明に従う複合創傷充填材料は、バイコンポーネント高吸水性繊維と非吸収性熱接合繊維との混合物から形成される不織材料で構成されるケーシングを含み、前記バイコンポーネント高吸水性繊維はコア／シェルタイプであり、前記コアはポリアクリロニトリルで作られ、シェルはポリアクリレートで作られる。
【００１６】
本発明の一変形に従うと、前記不織布は、コア／シェルタイプのバイコンポーネント高吸水性繊維であって、前記コアはポリアクリロニトリルで作られ、シェルはポリアクリレートで作られる、バイコンポーネント高吸水性繊維と、すべての繊維が好ましくは熱接合される非吸収性熱接合繊維との混合物からなっていてもよい。
【００１７】
不織材料は特に、ヒトの組織、より特定的には創傷に固着しない。よって、乾燥または湿潤環境、好ましくは湿潤環境におけるその除去の際に、前記不織布は、創傷または有害な影響を受けた病変周囲の皮膚の構造を伴わずに除去され得る。
【００１８】
本明細書において「高吸水性」という表現は、好ましくは１グラム当り１０ｇ以上の水（またはたとえば生理食塩水などの食塩溶液）、より好ましくは１グラム当り２０ｇより多くの水、より好ましくは１グラム当り３０ｇより多くの水といった、液体を吸収するための非常に大きい容量を有する繊維を示すことが意図される。
【００１９】
本発明に従うと、高吸水性繊維は２つの異なる材料からなる。これらの材料は並行した構成に分散されてもよいし、好ましくはコア／シェル構成であってもよい。
【００２０】
繊維の外側部分、好ましくはシェルを形成することが意図される第１の材料は、創傷滲出液によってゲルを形成できるべきであり、有利には１つまたはそれ以上の架橋および／または部分的に架橋されたポリマーから形成される。この第１の材料は、ポリアクリレートから形成される。
【００２１】
好ましくは高吸水性繊維のコアを形成する第２の成分は、第１の材料によるゲルの形成後の繊維の安定性を保証するために、好ましくはゲル化せず、かつ第１の材料と適合するものである。安定なバイコンポーネント繊維を生じさせるために、第２の成分は、水性媒質中で安定であり、かつシェルの材料と適合する任意のタイプのポリマーから形成されてもよい。
【００２２】
この第２の材料は、好ましくはポリアクリロニトリルから形成される。
【００２３】
高吸水性繊維は、有利には２から６デシテックス（ｄｔｅｘ）のデシテックス（ｄｅｃｉｔｅｘ）カウントを有する。
【００２４】
本発明の文脈において用いられ得る高吸水性繊維は、たとえば東洋紡社（ＴＯＹＯＢＯ  ＣＯ  ＬＴＤ）によってランシール（ＬＡＮＳＥＡＬ）（登録商標）Ｆの名称で販売されている。
【００２５】
非吸収性繊維は、これらの繊維同士の接合および／またはこれらの繊維と高吸水性繊維との接合によってもたらされるフレームワークを形成することによって、不織布の３次元構造を強化および安定化できる熱接合繊維である。
【００２６】
これらの第２の繊維は、たとえばポリエチレン、ポリプロピレン、または低融点を有するポリエステルなどの単一の熱可塑性材料からなっていてもよい。
【００２７】
有利には、これらの第２の繊維も、並行した構成に分散されるか、または好ましくはコア／シェル構成である２つの異なる材料からなっていてもよい。
【００２８】
これらの繊維の長さは１０ｍｍから１００ｍｍ、好ましくは２５ｍｍから７５ｍｍのオーダであってもよい。
【００２９】
本発明の文脈においては、コア／シェルタイプのバイコンポーネント非吸収性熱接合繊維であって、コアはたとえば特にポリエチレンテレフタレートなどのポリエステルから形成され、シェルはポリエチレンから形成されるものが特に好ましい。
【００３０】
高吸水性繊維と非吸収性熱接合繊維との重量比は、２０／８０から８０／２０、好ましくは６０／４０から８０／２０であってもよい。
【００３１】
一般的に、本発明に従う複合材料のケーシングを構成する不織布は、５０重量％より多く、好ましくは６０重量％より多くの高吸水性繊維を取り込んだ混合物から得られる。
【００３２】
３０重量％の非吸収性繊維および７０重量％の高吸水性繊維を含む混合物によって、優れた結果が得られた。
【００３３】
本発明に従う複合材料のケーシングを構成するこの不織布は特に、繊維の混合物の熱接合、またはニードルパンチングおよび熱接合によって得られてもよい。
【００３４】
熱接合動作は、不織布の繊維の間に固着点を作製することによって、吸収後の不織布の引き裂き強度を改善することを可能にする。使用した複合材料を引き裂くことなく除去することを可能にするために、不織布の粘着を強化することが必要である。
【００３５】
繊維の組み立ては、０．３ｍｍから３ｍｍ、好ましくは２ｍｍの厚さと、３０ｇ／ｍ２から４００ｇ／ｍ２、好ましくは１００ｇ／ｍ２のオーダの基本重量とを有する不織布を得ることを可能にするような条件下で行われる。
【００３６】
本発明に従う複合材料のケーシングを構成する不織材料は、英国特許出願公開第２４０１８７９号の文献に記載される方法に従って製造されてもよい。
【００３７】
接触層
１つの特定の実施形態に従い、かつこれが本発明の複合材料の良好な粘着特性に悪影響を及ぼさない限り、不織ケーシングはケーシングの表面上が創傷と接触することを意図した接触層で部分的に覆われていてもよく、前記層は、創傷滲出液の通過を可能にする開口部を含む。
【００３８】
有利には、接触層はマイクロ接着剤と呼ばれ、すなわち接触層は前記コートされた不織布を創傷に一時的に付着させることを可能にする。次いで、アセンブリが再位置決め可能となって看護を容易にするように、前記アセンブリは創傷または有害な影響を受けた病変周囲の皮膚の構造を伴わずに除去されてもよい。加えて、この一時的付着は、看護者またはユーザが他の固定手段によって包帯材を固定すること、たとえば包帯材を支持手段または粘着テープで覆うことなどを助けることができる。この場合、接触層は鋼板上で０．５ｃＮ／ｃｍから１００ｃＮ／ｃｍ、好ましくは５ｃＮ／ｃｍから４０ｃＮ／ｃｍの接着強度を有するように選択されてもよい。この接着強度は方法ＥＮ１９３９に従って測定され、ここでは幅２０ｍｍ、長さ１５０ｍｍの接触層のサンプルが鋼板の上に置かれ、１０分後に動力計によって、９０°の角度における引張り速度１００ｍｍ／ｍｉｎにおける接着強度が測定される。
【００３９】
接触層は、好ましくはエラストマーマトリックスおよび親水コロイドを含む、特に親水コロイドが好ましくは均一に分散されたエラストマーマトリックスを含む組成物から形成される。
【００４０】
親水コロイドの割合は、好ましくは前記組成物の重量の２重量％から２０重量％である。
【００４１】
接触層は特に、創傷と接触することを意図したケーシングの表面の５５％から６５％を覆ってもよい。
【００４２】
好ましくは、接触層は１１０ｇ／ｍ２から５００ｇ／ｍ２、好ましくは１５０ｇ／ｍ２から２００ｇ／ｍ２の範囲の基本重量を有する。
【００４３】
接触層は、有利には創傷に固着しないこと、および複合創傷充填材料の除去におけるあらゆる疼痛を回避することを可能にする。不織ケーシングとの接触を回避しながら創傷の表面の湿潤環境を維持することによって、接触層は創傷治癒を改善する。親水コロイドの取り込みによって、エラストマー組成物に親水性の性質が与えられ、創傷の処置を促進できる活性薬剤のベクトル化が促進される。
【００４４】
前記組成物は、ポリ（スチレン−オレフィン−スチレン）ブロックポリマーから選択される１つまたはそれ以上のエラストマーを含む。本発明の文脈において使用されるブロックコポリマーは、有利には２つのスチレン熱可塑性端部ブロックＡと、オレフィンであるエラストマー中央ブロックＢとを含むＡＢＡタイプのトリブロックコポリマーであり、それは任意にはスチレン熱可塑性ブロックＡと、オレフィンであるエラストマーブロックＢとを含むＡＢタイプのジブロックコポリマーと組み合わされる。これらのコポリマーのオレフィンブロックＢは、たとえばイソプレンもしくはブタジエンなどの不飽和オレフィン、またはたとえばエチレン−ブチレンもしくはエチレン−プロピレンなどの飽和オレフィンからなっていてもよい。
【００４５】
トリブロックコポリマーＡＢＡおよびジブロックコポリマーＡＢの混合物の場合、すでに入手可能なトリブロックコポリマーＡＢＡおよびジブロックコポリマーＡＢの市販混合物を使用することも、２つの独立に入手可能な製品からあらかじめ選択された任意の割合の混合物を生成することも可能である。
【００４６】
不飽和の中央ブロックを有するトリブロックコポリマーは当業者に周知であり、特にクレイトン・ポリマーズ（Ｋｒａｔｏｎ  Ｐｏｌｙｍｅｒｓ）によってＫＲＡＴＯＮ（登録商標）Ｄの名称で販売されている。
【００４７】
ポリ（スチレン−イソプレン−スチレン（ｓｔｙｒｅｎｅ−ｉｓｏｐｒｅｎｅ−ｓｔｙｒｅｎｅ））（ＳＩＳと略される）コポリマーの例として、ＫＲＡＴＯＮ（登録商標）Ｄ１１０７もしくはＫＲＡＴＯＮ（登録商標）Ｄ１１１９ＢＴの名称で販売される製品、またはエクソン・モービル・ケミカル（Ｅｘｘｏｎ  Ｍｏｂｉｌ  Ｃｈｅｍｉｃａｌ）によってＶＥＣＴＯＲ（登録商標）の名称で販売される製品、たとえばＶＥＣＴＯＲ（登録商標）４１１３の名称で販売される製品などが言及され得る。ポリ（スチレン−ブタジエン−スチレン）コポリマーの例は、ＫＲＡＴＯＮ（登録商標）Ｄ１１０２の名称で販売される製品である。
【００４８】
ＢがイソプレンであるトリブロックコポリマーＡＢＡおよびジブロックコポリマーＡＢの市販混合物の例として、エクソン・モービル・ケミカルによってＶＥＣＴＯＲ（登録商標）４１１４の名称で販売される製品が言及され得る。
【００４９】
イソプレンまたはブタジエンに基づくこれらすべてのコポリマーは一般的に、前記コポリマーの総重量に対して１０重量％から５２重量％のスチレン含有量を有する。
【００５０】
本発明の文脈において、好ましくはポリ（ＳＩＳ）の重量に対して１４重量％から５２重量％、好ましくは１４重量％から３０重量％のスチレン含有量を有する、ポリ（スチレン−イソプレン−スチレン）（ＳＩＳと略される）トリブロックブロックコポリマーが用いられる。
【００５１】
好ましくは、本発明の組成物を生成するために、トリブロックブロックコポリマー、特にクレイトン・ポリマーズによってＫＲＡＴＯＮ（登録商標）Ｄ１１１９ＢＴの名称で販売される製品が用いられる。
【００５２】
飽和中央ブロックを有するトリブロックコポリマーも当業者に周知であり、たとえば以下のものなどが販売されている。
−クレイトン・ポリマーズより、名称ＫＲＡＴＯＮ（登録商標）Ｇ、特にポリ（スチレン−エチレン−ブチレン−スチレン（ｓｔｙｒｅｎｅ−ｅｔｈｙｌｅｎｅ−ｂｕｔｙｌｅｎｅ−ｓｔｙｒｅｎｅ））（ＳＥＢＳと略される）ブロックコポリマーに対して、名称ＫＲＡＴＯＮ（登録商標）Ｇ１６５１、ＫＲＡＴＯＮ（登録商標）Ｇ１６５４、またはＫＲＡＴＯＮ（登録商標）Ｇ１６５２、
−クラレ（Ｋｕｒａｒａｙ）より、ポリ（スチレン−エチレン−プロピレン−スチレン（ｓｔｙｒｅｎｅ−ｅｔｈｙｌｅｎｅ−ｐｒｏｐｙｌｅｎｅ−ｓｔｙｒｅｎｅ））（ＳＥＰＳと略される）ブロックコポリマーに対して、名称セプトン（ＳＥＰＴＯＮ）（登録商標）。
【００５３】
トリブロックおよびジブロックコポリマーの市販混合物の例として、クレイトン・ポリマーズによってＫＲＡＴＯＮ（登録商標）Ｇ１６５７の名称で販売される、オレフィンブロックがエチレン−ブチレンである製品が言及され得る。
【００５４】
本発明の文脈において生成され得るトリブロックおよびジブロックコポリマーの特定の混合物の例として、以下の混合物が言及され得る。
−トリブロックＳＥＢＳ、たとえば特にクレイトン・ポリマーズによってＫＲＡＴＯＮ（登録商標）Ｇ１６５１の名称で販売される製品などの混合物、および
−ポリ（スチレン−オレフィン）ジブロックコポリマー、たとえば特にクレイトン・ポリマーズによってＫＲＡＴＯＮ（登録商標）Ｇ１７０２の名称で販売されるポリ（スチレン−エチレン−プロピレン）などの混合物。
【００５５】
本発明の文脈において、ＳＥＢＳまたはＳＥＰＳの重量に対して２５重量％から４５重量％のスチレン含有量を有する前記ＳＥＢＳまたはＳＥＰＳトリブロックコポリマーが好ましい。好ましくは、トリブロックブロックコポリマー、特にクレイトン・ポリマーズ社によってＫＲＡＴＯＮ（登録商標）Ｇ１６５１およびＫＲＡＴＯＮ（登録商標）Ｇ１６５４の名称で販売される製品が用いられる。
【００５６】
一般的に、ブロックコポリマーのオレフィン中央ブロックの飽和または不飽和の性質によって、好適な量のエラストマーが用いられる。よって、不飽和中央ブロックを有するトリブロックコポリマーの場合には、組成物の総重量に対して１０重量％から３０重量％、好ましくは１０重量％から２０重量％のオーダの量のエラストマーが用いられる。飽和中央ブロックを有するトリブロックコポリマーの場合には、組成物の総重量に対して３重量％から１０重量％、好ましくは４重量％から７重量％のオーダの量のエラストマーが用いられる。
【００５７】
本明細書において「親水コロイド」または「親水コロイド粒子」という用語は、たとえば水、生理食塩水または創傷滲出液などの水性の液体を吸収できることから当業者によって習慣的に使用される任意の化合物を意味することが意図される。
【００５８】
好適な親水コロイドとして、たとえばペクチン、アルギン酸塩、天然の植物性ゴム、たとえば特にカラヤゴムなど、セルロース誘導体、たとえばカルボキシメチルセルロース、およびそのアルカリ金属塩、たとえばそのナトリウムまたはカルシウム塩など、ならびに「高吸水性物質」という名称で公知であるアクリル酸塩に基づく合成ポリマー、たとえばＢＡＳＦによってＬＵＱＵＡＳＯＲＢ（登録商標）１００３の名称で販売される製品、またはチバ・スペシャルティ・ケミカルズ（Ｃｉｂａ  Ｓｐｅｃｉａｌｔｙ  Ｃｈｅｍｉｃａｌｓ）によってＳＡＬＣＡＲＥ（登録商標）ＳＣ９１の名称で販売される製品など、ならびにこれらの化合物の混合物などが言及され得る。
【００５９】
これらの高吸水性物質のうち、１０マイクロメートル未満の粒径を有するために「マイクロコロイド」と記載されるものも、もちろんこの組成物の生成の文脈において使用され得る。
【００６０】
本発明の文脈において好ましい親水コロイドは、カルボキシメチルセルロースのアルカリ金属塩、特にナトリウムカルボキシメチルセルロース（ＣＭＣ）である。親水コロイド粒子のサイズはたとえば５０ミクロンから１００ミクロンなど、特に８０ミクロンのオーダである。
【００６１】
エラストマー組成物に取り込まれる親水コロイドの量は、有利にはエラストマー組成物の総重量に対して２重量％から２０重量％、好ましくは５重量％から１８重量％、より好ましくは８重量％から１８重量％、より好ましくは１２重量％から１６重量％のオーダである。穿孔接触層に多過ぎる量の親水コロイドを導入すると、ゲル形状としての高吸水性繊維に基づく不織布の吸収容量が低減する。実際に、親水コロイドの高吸収容量によって、あまりにも大きい接触層の膨張がもたらされるために、メッシュの孔が塞がれるおそれがある。不織布はもはや滲出液を直接吸収せずに、親水コロイド吸収層内に存在する滲出液を吸収するために、複合材料の吸収容量が低減し、浸軟の問題が生じる。
【００６２】
好ましい実施形態の１つに従うと、接触層は、伸張、柔軟性、押し出し成形性、または加工の特性を改善することが意図された１つまたはそれ以上の可塑化化合物と組み合わされたポリ（スチレン−オレフィン−スチレン）ブロックポリマーから選択される１つまたはそれ以上のエラストマーを含んでもよい。
【００６３】
それらの可塑化化合物は、好ましくは使用されるブロックコポリマーのオレフィン中央ブロックと適合する液体化合物である。
【００６４】
この目的のために使用できる可塑化化合物の中でも特に、中央ブロックの性質に関わらず可塑化鉱油が言及され得る。加えて、中央ブロックが不飽和であるときには、たとえばＢＰケミカルズ（ＢＰ  Ｃｈｅｍｉｃａｌｓ）によってＮＡＰＶＩＳ（登録商標）１０の名称で販売される製品などのポリブテン、またはたとえばジオクチルフタレートもしくはジオクチルアジペートなどのフタレート誘導体が言及され得る。
【００６５】
代替的には、飽和炭化水素の液体混合物に基づく合成製品を使用することも可能であり、それはたとえば、トータル（Ｔｏｔａｌ）によってＧＥＭＳＥＡＬ（登録商標）の名称で販売される製品、特に完全に水素化された石油カットに由来するイソパラフィン混合物である製品ＧＥＭＳＥＡＬ（登録商標）６０などである。好ましくはこれらの製品が、飽和中央ブロックを含むトリブロックコポリマーとともに使用される。
【００６６】
本発明の文脈において、好ましくは可塑化油、特にパラフィン、ナフテンもしくは芳香族の性質の化合物から形成される鉱油、またはそれらの変動可能な割合の混合物が使用される。
【００６７】
特に好適な可塑化油の中でも、以下のものが言及され得る。
−ナフテンおよびパラフィン化合物に基づく混合物からなる、シェル（Ｓｈｅｌｌ）によってＯＮＤＩＮＡ（登録商標）およびＲＩＳＥＬＬＡ（登録商標）の名称で販売される製品、
−ナフテン、芳香族およびパラフィン化合物に基づく混合物からなる、ＣＡＴＥＮＥＸ（登録商標）の名称で販売される製品。
【００６８】
特に好ましくは、ＯＮＤＩＮＡ（登録商標）９６３およびＯＮＤＩＮＡ（登録商標）９１９の名称で販売される製品から選択される鉱物可塑化油が使用される。
【００６９】
これらの可塑化化合物は、親水コロイドエラストマー組成物の総重量に対して２０重量％から６５重量％、好ましくは３０重量％から５０重量％のオーダの量で使用されてもよい。
【００７０】
一実施形態に従うと、これらの組成物は粘着性と呼ばれる。すなわち、それらは創傷に接着することなく皮膚に接着する特性を有する。これらの組成物は、たとえば当業者によってエラストマーベースの感圧性接着剤の調製に習慣的に用いられるものなどの、「粘着性付与剤」と呼ばれる１つまたはそれ以上の化合物を含む。これらの製品の詳細な説明については、ドナタス・サタス（Ｄｏｎａｔａｓ  Ｓａｔａｓ）の文献「感圧技術のハンドブック（Ｈａｎｄｂｏｏｋ  ｏｆ  Ｐｒｅｓｓｕｒｅ  Ｓｅｎｓｉｔｉｖｅ  Ｔｅｃｈｎｏｌｏｇｙ）」、第３版、１９９９、３４６頁から３９８頁が参照され得る。
【００７１】
一般的に、ケーシングに対する所望のマイクロ接着強度を達成するために、その性質および他の構成要素の相対的割合の関数として定められる、親水コロイドエラストマー組成物の総重量に対して１重量％から５０重量％のオーダの割合でエラストマーマトリックスに取り込まれる、１つ（またはそれ以上）の粘着性付与製品を使用することが可能である。
【００７２】
好ましくは、粘着性付与製品（単数または複数）は親水コロイドエラストマー組成物の総重量の１０重量％から４５重量％、より好ましくは１５重量％から４０重量％を表す。
【００７３】
本発明の文脈において使用され得る粘着性付与製品は、粘着性付与樹脂、低分子量ポリイソブチレン、またはそれらの混合物から選択され得る。
【００７４】
本発明に従って使用され得る粘着性付与樹脂の中でも、修飾テルペンもしくはポリテルペン樹脂、ロジン樹脂、炭化水素樹脂、環式、芳香族および脂肪族樹脂の混合物、またはこれらの樹脂の混合物が言及され得る。
【００７５】
こうした製品は、たとえば以下のものなどが販売されている。
−水素化ポリシクロペンタジエン樹脂である、荒川化学工業株式会社（Ａｒａｋａｗａ  Ｃｈｅｍｉｃａｌ  Ｉｎｄｕｓｔｒｉｅｓ）による名称アルコン（ＡＲＫＯＮ）（登録商標）Ｐ、
−エクソン・ケミカルによる名称ＥＳＣＯＲＥＺ（登録商標）、特に水素化された樹脂の５０００シリーズ、
−グッドイヤー（Ｇｏｏｄｙｅａｒ）による名称ＷＩＮＧＴＡＣＫ（登録商標）、特にＣ５／Ｃ９コポリマーから形成された合成樹脂であるＷＩＮＧＴＡＣＫ（登録商標）８６、または合成ポリテルペンに基づく樹脂であるＷＩＮＧＴＡＣＫ（登録商標）１０、
−ヘラクレス（Ｈｅｒｃｕｌｅｓ）社による名称ＫＲＩＳＴＡＬＥＸ（登録商標）、特にα−メチルスチレンに基づく樹脂であるＫＲＩＳＴＡＬＥＸ（登録商標）３０８５。
【００７６】
一般的に、不飽和樹脂の着色および安定性の問題を回避するために、水素化樹脂を、特に飽和中央ブロックを有するトリブロックコポリマーとともに使用することが好ましい。なぜなら水素化樹脂は、本質的に不飽和中央ブロックを有するトリブロックコポリマーとともに使用されるＷＩＮＧＴＡＣＫ（登録商標）タイプの不飽和樹脂よりも、後者とかなり良く適合するからである。
【００７７】
後者の中でも、好ましくはＥＳＣＯＲＥＺ（登録商標）樹脂の５０００シリーズ、最も特定的にはＥＳＣＯＲＥＺ（登録商標）５３８０樹脂が使用される。
【００７８】
粘着性付与樹脂は、単独または他の粘着性付与製品との混合物として、好ましくは組成物の総重量に対して１０重量％から５０重量％、より特定的には１５重量％から４０重量％の割合で用いられてもよい。
【００７９】
粘着性付与製品として使用され得る低分子量ポリイソブチレンの中でも、４０  ０００ダルトンから８０  ０００ダルトンのオーダの分子量を有するポリイソブチレン、たとえばＢＡＳＦによってＯＰＰＡＮＯＬ（登録商標）の名称で販売される製品、特にＯＰＰＡＮＯＬ（登録商標）Ｂ１２およびＯＰＰＡＮＯＬ（登録商標）Ｂ１５の名称で販売される製品、またはエクソン・ケミカルによってＶｉｓｔａｎｅｘ（登録商標）の名称で販売される製品、特にＬＭ−ＭＨグレードなどが言及され得る。
【００８０】
これらのポリイソブチレンは、単独または他の粘着性付与剤との混合物として、不飽和中央ブロックを有するトリブロックコポリマーと組み合わせて用いられ得る。それらの割合は、この場合には組成物の総重量に対して５重量％から３０重量％、より特定的には８重量％から１５重量％まで変動し得る。
【００８１】
こうした接触層は、たとえば仏国特許出願公開第２９７３２２３号の出願に示されている。
【００８２】
高吸水性繊維および非吸収性熱接合繊維の混合物から形成され、創傷と接触することが意図されるケーシングの表面上が接触層によって部分的に覆われている不織ケーシングは、特にウルゴ（Ｕｒｇｏ）によってＵｒｇｏｃｌｅａｎ（登録商標）の名称で販売されている。
【００８３】
流体流路を形成する材料または材料のアセンブリ
本発明に従う複合創傷充填材料は、流体流路、より特定的には創傷滲出液流路を形成する材料または材料のアセンブリを封入する、上述のケーシングを含む。
【００８４】
本発明に従う複合材料のケーシング内に導入される材料は、本質的に、および／または互いに関して配列することによって、流体流路を形成するというそれらの機能を果たす限り、多孔性または非多孔性、圧縮性または非圧縮性、変形可能または変形不可能、弾性または非弾性であってもよい。
【００８５】
本出願の意味において、「多孔性材料」とは、流体流路を形成し得る空洞を有する構造を有する任意の材料を意味することが意図される。
【００８６】
「圧縮性材料」とは、外部の物理的応力の影響下で体積が減少し、かつ形状が変化する任意の材料を意味することが意図される。
【００８７】
「変形可能材料」とは、外部の物理的応力の影響下で形状が変化するが、体積は一定のままである任意の材料を意味することが意図される。
【００８８】
「弾性材料」とは、外部の物理的応力が除去されたときに最初の体積および／または最初の形状に戻る性質を有する、任意の圧縮性または変形可能材料を意味することが意図される。言い換えると、弾性材料とは、形状記憶を有する材料を意味することが意図される。
【００８９】
本発明の複合材料は「材料または材料のアセンブリを封入するケーシング」からなり、すなわちそれはコア／シェルタイプの構造の形であり、コアは流体流路を形成する材料または材料のアセンブリからなり、ケーシングとも呼ばれるシェルは、たとえば不織布単独の形であるか、または任意に上述の接触層と組み合わされた、バイコンポーネント高吸水性繊維および非吸収性熱接合繊維の混合物から形成される不織材料で構成される。なお、シェルは、流体流路を形成する材料または材料のアセンブリを完全に封入する。流体流路を形成する材料（単数または複数）は、ケーシング内の可動性が高くても低くてもよい。こうした構造が、図１Ａおよび図１Ｂに概略的に示される。
【００９０】
第１の好ましい実施形態に従うと、ケーシングは流体流路を形成する（単一の）材料を封入する。この実施形態において、その材料は多孔性、圧縮性および弾性である。材料の多孔性は、自身の構造内に流体流路を有するという使用される材料の特性および性質によって、本質的に流体流路を形成する性質を材料に与える。
【００９１】
この第１の実施形態に従うと、ケーシングはさまざまな特性を組み合わせた（単一の）材料を封入してもよく、すなわちその材料は、本質的に流体流路を形成するというその機能を果たす限り、多孔性または非多孔性、圧縮性または非圧縮性、変形可能または変形不可能、弾性または非弾性であってもよい。
【００９２】
この第１の実施形態は図１Ａにみることができ、ここでは図中の矢印によって概略的かつ純粋に例示的態様で示されるとおり、流体流路が滲出液の通過を可能にする。
【００９３】
第２の好ましい実施形態に従うと、ケーシングは流体流路を形成する材料のアセンブリを封入する。
【００９４】
この第２の実施形態において、これらの材料はケーシング内で互いに分離しており、流体流路を構成し得る１つまたはそれ以上の間隙によって分離されている。
【００９５】
この第２の実施形態において、第１の好ましい局面に従うと、これらの材料は多孔性、圧縮性および弾性であってもよい。次いで、アセンブリを構成する材料の本質的な多孔性と、異なる材料の間に存在する間隙との両方によって流体流路を形成してもよい。これらの材料は圧縮性および弾性であり、さらにケーシング内で互いに関して移動できるため、これらの材料のアセンブリも圧縮性および弾性である。
【００９６】
代替的に、この第２の実施形態において、第２の好ましい局面に従うと、これらの材料は非多孔性、非圧縮性および変形不可能であってもよい。次いで、異なる材料の間に存在する間隙のみによって流体流路を形成する。図１Ｂ中の矢印によって概略的かつ純粋に例示的態様で示されるとおり、流体流路が滲出液の通過を可能にする。この非圧縮性および変形不可能な材料はケーシング内で互いに関して移動してもよく、それによってこれらの材料のアセンブリに変形可能な特徴を与えてもよい。
【００９７】
この第２の実施形態は図１Ｂにみることができる。
【００９８】
１つの特定の代替形に従うと、上述の前記材料の組み合わせを提供することを想定することが完全に可能である。よって、本発明の一実施形態に従うと、多孔性または非多孔性、圧縮性または非圧縮性、弾性または非弾性、および変形可能または変形不可能である材料を組み合わせて、流体流路を形成する材料のアセンブリを構成することが可能である。自身の構造によって固有の流体流路を有する各多孔性材料の本質的な特性と、多孔性または非多孔性材料のアセンブリによって与えられる特性とは、このタイプの組み合わせにおいてもちろん保持される。よって、特に異なる材料が互いに関して移動できるとき、材料の本質的な多孔性と、アセンブリ内に配置される異なる材料を分離する間隙との両方によって、流体流路を形成してもよい。
【００９９】
ケーシングを充填するための多孔性、圧縮性および弾性の材料は、たとえば１つまたはそれ以上のフォームまたはガーゼを含んでもよいが、さらに、必要とされる物理的特徴を有するあらゆるその他の好適な材料が、ケーシングを充填するための材料として使用されてもよい。ケーシングを充填するための多孔性、圧縮性および弾性の材料の例として、ポリウレタンフォーム、ポリ（ビニルアルコール）に基づくフォーム、またはセルロースもしくはデンプンに基づくフォーム、あるいは特に綿、リネン、ウール、絹、クロロファイバー、ポリエステル、ポリオレフィン、好ましくはポリエチレン、またはポリアクリル酸もしくはポリアミド繊維からなる化合物の非限定的なリストから選択される合成もしくは天然繊維に基づく実にさまざまなテキスタイル製品が言及されてもよく、それらは糸、繊維、ニット、織布、不織布、またはファブリックなどの任意の形状であってもよい。
【０１００】
ケーシングを充填するためのこの材料は、圧縮性であると同時に、創傷床において組織に対して過度に攻撃的にならずに皮膚組織を離して保持するために十分に硬質である必要がある。
【０１０１】
よって、ケーシングを充填するための多孔性材料は、５ショアＡから１００ショアＡ、好ましくは２０ショアＡから１００ショアＡの範囲の硬度を有してもよい。
【０１０２】
ケーシングを充填するための非多孔性、非圧縮性および変形不可能な材料は、たとえばＰＭＭＡ（ポリ（メチルメタクリレート）（ｐｏｌｙ（ｍｅｔｈｙｌ  ｍｅｔｈａｃｒｙｌａｔｅ）））、ガラス、ポリスチレン、ＰＶＣ、アクリロニトリルブタジエンスチレン（ａｃｒｙｌｏｎｉｔｒｉｌｅ  ｂｕｔａｄｉｅｎｅ  ｓｔｙｒｅｎｅ：ＡＢＳ）、シリコーン、ＳＡＮ（スチレンアクリロニトリル（ｓｔｙｒｅｎｅ  ａｃｒｙｌｏｎｉｔｒｉｌｅ））、ポリウレタン、ポリビニルアルコール、セルロース、ポリエステル、ポリオレフィン、ポリエチレン、またはこれらの材料の混合物などから選択されてもよい。好ましい実施形態に従うと、ケーシングを充填するための非多孔性、非圧縮性および変形不可能な材料は、ガラスビーズ、ポリスチレンビーズ、シリコーンビーズ、またはポリエチレンビーズから選択されてもよい。
【０１０３】
活性薬剤
本発明の複合材料のケーシングおよび／または充填材料には、たとえば特に創傷処置の分野または薬理学の分野において一般的に用いられる活性薬剤またはアジュバントなどの、さまざまな化合物がさらに加えられてもよい。
【０１０４】
複合材料は、創傷処置における好都合な役割を有する活性成分を含有してもよい。これらの活性成分は、特に創傷治癒を誘導または加速してもよい。加えて、たとえば殺菌または静菌剤、消毒薬、鎮痛剤または局所麻酔剤、抗炎症薬、鎮痒薬、鎮静剤、水和剤、抗酸化剤、脱色剤、およびそれらの混合物など、他の活性薬剤を本発明の文脈において使用してもよい。
【０１０５】
一般的に、これらの活性薬剤は、以下から選択されてもよい。
−創傷治癒を促進する活性薬剤、たとえばレチノール、ビタミンＡ、ビタミンＥ、Ｎ−アセチル−ヒドロキシプロリン、ツボクサ（Ｃｅｎｔｅｌｌａ  ａｓｉａｔｉｃａ）抽出物、パパイン、シリコーン；タイム、ニアウリ、ローズマリー、およびセージの精油；ヒアルロン酸、アラントイン、−ヘマタイト（ガッテフォッセ（Ｇａｔｔｅｆｏｓｓｅ））、ビタミンＣ、ＴＥＧＯ  Ｐｅｐ  ４−１７（エボニック（ｅｖｏｎｉｋ））、Ｔｏｎｉｓｋｉｎ（登録商標）（シラブ（Ｓｉｌａｂ））、Ｃｏｌｌａｇｅｎｅｅｒ（登録商標）（エクスパンサイエンス（Ｅｘｐａｎｓｃｉｅｎｃｅ））、Ｔｉｍｅｃｏｄｅ（商標）（セピック（Ｓｅｐｐｉｃ））、Ｇａｔｕｌｉｎｅ（登録商標）スキンリペア（ｓｋｉｎ  ｒｅｐａｉｒ）（ガッテフォッセ）、パンテノール、ＰｈｙｔｏＣｅｌｌＴｅｃ（商標）アルプローゼ（Ａｌｐ  Ｒｏｓｅ）（ミベール・バイオケミストリー（Ｍｉｂｅｌｌｅ  Ｂｉｏｃｈｅｍｉｓｔｒｙ））、Ｅｒａｓｙａｌ（登録商標）（リブラジェン（Ｌｉｂｒａｇｅｎ））、Ｓｅｒｉｌｅｓｉｎｅ（登録商標）（リポテック（Ｌｉｐｏｔｅｃ））、タラペトラカ（Ｔａｌａｐｅｔｒａｋａ）のヘテロシド（バイエル（Ｂａｙｅｒ））、ストエチオール（コディフ（Ｃｏｄｉｆ））、マカローズ（Ｍａｃａｒｏｓｅ）（センシエント（Ｓｅｎｓｉｅｎｔ））、ダーマヴェール（Ｄｅｒｍａｖｅｉｌ）（登録商標）（一丸ファルコス（Ｉｃｈｉｍａｒｕ  Ｐｈａｒｃｏｓ））、フィコサッカリドＡＩ（コディフ）、増殖因子、メトホルミン、１から４の単糖単位を有する合成ポリ硫酸化オリゴ糖、たとえば特に、ラボラトワール・ウルゴ（Ｌａｂｏｒａｔｏｉｒｅｓ  Ｕｒｇｏ）によって製品Ｕｒｇｏｔｕｌ（登録商標）スタート（Ｓｔａｒｔ）の形で販売されるスクロースオクタスルフェートカリウム塩（ｓｕｃｒｏｓｅ  ｏｃｔａｓｕｌｆａｔｅ  ｐｏｔａｓｓｉｕｍ  ｓａｌｔ）（略称ＫＳＯＳにより公知である）など、
−殺菌または静菌剤、たとえばポリミキシンＢ、ペニシリン（アモキシシリン）、クラブラン酸、テトラサイクリン、ミノサイクリン、クロールテトラサイクリン、アミノグリコシド、アミカシン、ゲンタマイシン、ネオマイシン、プロバイオティクス、銀塩、たとえば硫酸銀、塩化銀、硝酸銀、銀スルファジアジンなど、四級アンモニウム、ポリヘキサメチレンビグアナイド、およびクロルヘキシジンなど、
−消毒薬、たとえばチオメルサール、エオシン、クロルヘキシジン、ホウ酸フェニル水銀、過酸化水素水溶液、デーキン溶液、トリクロサン、ビグアニド、ヘキサミジン、チモール、ルゴール溶液、ヨウ化ポビドン、メルブロミン、塩化ベンザルコニウム、塩化ベンゼトニウム、エタノール、またはイソプロパノールなど、
−鎮痛剤または局所麻酔剤、たとえばパラセタモール、コデイン、デキストロプロポキシフェン、トラマドール、モルヒネおよびその誘導体、またはコルチコイドおよび誘導体など、
−抗炎症薬、たとえばグルココルチコイド、非ステロイド系抗炎症薬、アスピリン、イブプロフェン、ケトプロフェン、フルルビプロフェン、ジクロフェナク、アセクロフェナク、ケトロラク、メロキシカム、ピロキシカム、テノキシカム、ナプロキセン、インドメタシン、ナプロキシノド、ニメスリド、セレコキシブ、エトリコキシブ、パレコキシブ、ロフェコキシブ、バルデコキシブ、フェニルブタゾン、ニフルム酸、またはメフェナム酸など、
−脱色剤、たとえばコウジ酸（Ｋｏｊｉｃ  Ａｃｉｄ  ＳＬ（登録商標）−クイマッソ（Ｑｕｉｍａｓｓｏ）（シノ・ライオン（Ｓｉｎｏ  Ｌｉｏｎ）））、アルブチン（Ｏｌｅｖａｔｉｎ（登録商標）−クイマッソ（シノ・ライオン））、ナトリウムパルミトイルプロリンおよびセイヨウスイレン抽出物の混合物（Ｓｅｐｉｃａｌｍ（登録商標）−セピック）またはウンデシレノイルフェニルアラニン（Ｓｅｐｉｗｈｉｔｅ（登録商標）−セピック）など、
−鎮痒薬：ヒドロコルチゾン、エノキソロン、ジフェンヒドラミン、局所的に適用される抗Ｈ１抗ヒスタミン剤、
−加湿する活性薬剤、たとえばＸｐｅｒｍｏｉｓｔ（登録商標）（リポテック）、ヒアルロン酸、尿素、脂肪酸、グリセロール、ワックス、またはＥｘｏｓｓｉｎｅ（商標）（ユニペックス（Ｕｎｉｐｅｘ））など、
−ＵＶスクリーニング剤、たとえばＰａｒｓｏｌ（登録商標）ＭＣＸまたはＰａｒｓｏｌ（登録商標）１７８９など、
−鎮静剤、たとえばカモミール、ビサボロール、キサンタレン（ｘａｎｔｈａｌｅｎｅ）、グリチルレチン酸、タナクチン（ｔａｎａｃｔｉｎ）（ＣＰＮ）、またはＣａｌｍｉｓｋｉｎ（登録商標）（シラブ）など、
−抗酸化剤、たとえばビタミンＥなど。
【０１０６】
好ましい実施形態に従うと、本発明に従う複合材料のケーシングおよび／または充填材料に導入され得る活性薬剤は、好ましくは創傷治癒を促進する活性薬剤、抗炎症薬、およびそれらの混合物から選択される。
【０１０７】
「創傷治癒を促進する活性薬剤」とは、任意の種類の相互作用を介して、すなわち前記活性薬剤が適用されるものと接触する創傷との生物的、化学的または物理的性質の任意の相互作用を介して、創傷治癒プロセスの任意の段階で好都合に作用し得る任意の活性薬剤を意味することが意図される。
【０１０８】
より特定的には、本発明に従う複合材料のケーシングおよび／または充填材料に導入され得る活性薬剤は、好ましくはメトホルミン、１から４の単糖単位を有する合成ポリ硫酸化オリゴ糖、たとえば特にスクロースオクタスルフェートカリウム塩など、アスピリン、硫酸銀、銀スルファジアジン、およびそれらの混合物から選択される。
【０１０９】
一般的に、本発明に従う複合材料はケーシングおよび／または充填材料中に活性薬剤を、それらの活性薬剤を含有するケーシングおよび／または充填材料の総重量に対して０．０１重量％から２０重量％、好ましくは１重量％から１５重量％、より好ましくは２重量％から１０重量％の量を含んでもよい。
【０１１０】
アジュバントとして、複合材料のゲル化速度、湿潤性、または活性薬剤の放出の最適化を可能にする、色素、フィラー、消臭剤または防臭剤、ｐＨ調整剤、任意に活性薬剤を含有し得るマイクロカプセルまたはミクロスフェア、ワセリン、ポリマーまたは界面活性剤が言及され得る。
【０１１１】
本発明に従う複合創傷充填材料は、あらゆる所望の幾何学形状であってもよく、特に創傷の形状および深さに適合されてもよい。
【０１１２】
ケーシングは好ましくは、流体流路を形成する充填材料または充填材料のアセンブリの周囲で、ヒートシーリング、スティッチング、またはケーシングのレベルでの１つもしくはそれ以上のノットによって閉じられ、好ましくはヒートシーリングによって閉じられる。
【０１１３】
１つの特定の実施形態に従うと、１つまたはそれ以上の多孔性、圧縮性および弾性の充填材料を同じケーシング内に導入してもよい。
【０１１４】
１つの特定の実施形態に従うと、流体流路を形成する材料のアセンブリは「真珠のネックレス」の形状であってもよく、すなわち、流体流路を形成するいくつかの充填材料が、ヒートシーリング、スティッチング、またはケーシングのレベルでの１つもしくはそれ以上のノットによって、好ましくは前記ケーシングのヒートシーリングによって、互いに分離されて不織ケーシングの多くの空洞中に個々に分散されてもよい。
【０１１５】
以下の非限定的な実施例において、本発明をより詳細に示す。
【実施例】
【０１１６】
目的：
テストするさまざまな材料のうちのどれが加えられた力に耐えて、どれが破壊するかを観察するために、さまざまな複合創傷充填材料の（特に構造破壊に関する）機械的強度を、ＮＰＴに近い条件下（すなわち１２５ｍｍＨｇの減圧下）でテストした。
【０１１７】
以下の装置および溶液を使用した。
−所望の材料と接触して２６Ｎの力を加えることが可能な、ＭＥＣＡ−００４／ＳＹＮ２００動力計、
−動力計に隣接する１００Ｎ／ＭＥＣＡ−００８センサ、
−直径２５．３８６６ｍｍ、赤道における真円度が０．００９３ｍｍの、研磨鋼球形先端金属ロッド、
−内径４４．４７６３ｍｍの環状（グリッピング）クランプ、
−ＮａＣｌ（８．２９８ｇ＋／−５％）およびＣａＣｌ２（０．３６８ｇ＋−／５％）を含むＮａＣｌ／ＣａＣｌ２溶液。
【０１１８】
本発明に従う複合材料のケーシングを構成する以下の材料をテストした。
−コア／シェルタイプのバイコンポーネント高吸水性繊維を含む、本発明に従う７２ｇ／ｍ２の基本重量を有する不織布であって、前記コアはポリアクリロニトリルで作られ、シェルはポリアクリレートで作られた、不織布、
−コア／シェルタイプのバイコンポーネント高吸水性繊維を含む、本発明に従う１８５ｇ／ｍ２の基本重量を有する不織布であって、前記コアはポリアクリロニトリルで作られ、シェルはポリアクリレートで作られた、不織布、
−下に記載される方法に従って調製した接触層でコートした、コア／シェルタイプのバイコンポーネント高吸水性繊維を含む、本発明に従う７２ｇ／ｍ２の基本重量を有する不織布であって、前記コアはポリアクリロニトリルで作られ、シェルはポリアクリレートで作られた、不織布、
−下に記載される方法に従って調製した接触層でコートした、コア／シェルタイプのバイコンポーネント高吸水性繊維を含む、本発明に従う１８５ｇ／ｍ２の基本重量を有する不織布であって、前記コアはポリアクリロニトリルで作られ、シェルはポリアクリレートで作られた、不織布、
−ナトリウムカルボキシメチルセルロースからなる１００％ゲル化繊維で構成される、コンバテック（Ｃｏｎｖａｔｅｃ（登録商標））によってＡｑｕａｃｅｌ（登録商標）の名称で販売される製品、
−アルギン酸カルシウムタイプのゲル化繊維からなる、ラボラトワール・ブロティエ（Ｌａｂｏｒａｔｏｉｒｅｓ  Ｂｒｏｔｈｉｅｒ（登録商標））によってＡｌｇｏｓｔｅｒｉｌ（登録商標）の名称で販売される製品。
【０１１９】
流体流路を形成する材料として、ＡＱＦ（登録商標）によってＰＤＱＺ３０の商品名で販売される疎水性架橋ポリウレタンフォームを用いた。
【０１２０】
下記のプロトコルに従って、接触層を調製した。
【０１２１】
さらに、ＭＥＬ  Ｇ−４０ブレンダにおける混合によって、親水コロイドエラストマー組成物を調製した。
【０１２２】
組成物の総重量に対する重量パーセンテージで表されるエラストマー組成物は、以下のとおりであった。
−シェルによってＯｎｄｉｎａ（登録商標）９１９の名称で販売される鉱油：４１．７％、
−アクアロン（ＡＱＵＡＬＯＮ）によってＣＭＣ  Ｂｌａｎｏｓｅ（登録商標）７Ｈ４ＸＦの名称で販売される、（親水コロイド）カルボキシメチルセルロースナトリウム塩：１４．８％、
−クレイトンによってＫＲＡＴＯＮ（登録商標）Ｇ１６５１Ｅの名称で販売される、エラストマーポリ（スチレン−エチレン−ブチレン−スチレン）ブロックコポリマー：４．７％、
−チバ・スペシャルティ・ケミカルズによってＩＲＧＡＮＯＸ（登録商標）１０１０の名称で販売される抗酸化剤：０．２％、
−エクソン・ケミカルズによってＥＳＣＯＲＥＺ（登録商標）５３８０の名称で販売される粘着性付与樹脂：３５．６％、
−セピックによってＳＥＰＩＮＯＶ（登録商標）ＥＭＴ１０の名称で販売される、２−メチル−２［（１−オキソ−２−プロペニル）アミノ］−１−プロパンスルホン酸塩、およびプロペン酸の２−ヒドロキシエチルエステルのコポリマー：５％。
【０１２３】
均一な混合物を得るように、撹拌しながら１０５℃から１１５℃の温度にてさまざまな構成要素を導入した。より特定的には、最初に鉱油、親水コロイド、およびエラストマーを、次いで抗酸化剤、放出剤を、最後に粘着性付与樹脂を導入した。
【０１２４】
この接着剤で、正方形のメッシュを有するネットの形状の、７２ｇ／ｍ２の基本重量、および１８０ｇ／ｍ２±４０ｇ／ｍ２の基本重量において１８５ｇ／ｍ２の基本重量を有する不織布をコートした。エッチングシリンダーにおけるホットメルト転写によってコートを行う。スレッドの厚さは１．６ｍｍである。
【０１２５】
動作手順
・サンプルに加える力
最も一般的なやり方では、１２５ｍｍＨｇの減圧を適用するようにＮＰＴシステムを調節する。これは、複合創傷充填材料に２６Ｎの力を加えることに相当する。
【０１２６】
・サンプル調製
ケーシングを充填するための材料を構成するＡＱＦ（登録商標）ＰＤＱＺ３０フォームから、穿孔機を用いて８０ｍｍの側部長を有する３つの正方形のサンプルを切り出した。
【０１２７】
テストするケーシングを構成する各不織布からも、穿孔機を用いて８０ｍｍの側部長の１つの正方形のサンプルを切り出した。
【０１２８】
並行して、ＮａＣｌ（８．２９８ｇ＋／−５％）およびＣａＣｌ２（０．３６８ｇ＋−／５％）を含むテスト溶液を調製した。この溶液は、一方では創傷内に見出される水分条件をシミュレートすることを可能にし、他方では創傷内に見出される滲出液の塩分濃度をシミュレートすることを可能にする。
【０１２９】
最後に、テストするケーシングを構成する正方形の材料を、３７℃＋２℃にて３０分間テスト溶液に浸漬した。３０分後に正方形を取り出し、約３０秒間水切り乾燥した。
【０１３０】
水和した正方形の各々を、次いで（水和していない）正方形のフォームの上に重ね、次いでこのやり方で得た複合材料をテスト装置に入れた。図２は、重なったフォームおよび不織布の正方形からなる複合材料のサンプルを置いたときのテスト装置を示す。
【０１３１】
次いで、複合材料からなるサンプルに環状グリッピングクランプを付け、２つの材料間の完全な粘着を確実にするように４つのクランピングねじによって固定する。図３は、グリッピングクランプを設置した後の装置の写真を示す。
【０１３２】
球形先端金属ロッドの鉛直落下スピードが（３００＋１０）ｍｍ／ｍｉｎに相当するように、かつ球形先端金属ロッドがサンプルに接触後２６Ｎの力を加えたときにこの落下が停止するように、動力計を調節する。サンプルへの接触および所望の圧力の印加後に、球形先端金属ロッドは停止して上に戻る。
【０１３３】
次に、この第１のサイクルに対する複合サンプルの抵抗性を観察する。
【０１３４】
もしサンプルがこの第１のサイクルに耐えていれば、球形先端金属ロッドの「上昇および落下」サイクルをサンプルに対して５回再現し、前記球形先端は各サイクルにおいてサンプルに２６Ｎの力を加える。
【０１３５】
結果：
下の表は、１または５テストサイクル後の複合材料のサンプルの状態をまとめたものである。
【０１３６】
【表１】
2016540593.tif 000003
【０１３７】
図４は、１テストサイクル後の、Ａｌｇｏｓｔｅｒｉｌ（登録商標）製品を用いたサンプルを示す。この製品は、ＮＰＴにおいて加えられる圧力をシミュレートした、装置の加える圧力の後に完全に構造破壊する。
【０１３８】
図５は、１テストサイクル後の、Ａｑｕａｃｅｌ（登録商標）製品を用いたサンプルを示す。この製品は、ＮＰＴにおいて加えられる圧力をシミュレートした、装置の加える圧力の後に完全に構造破壊する。
【０１３９】
図６は、５テストサイクル後の、本発明に従う接触層でコートした基本重量７２ｇ／ｍ２の不織布を用いたサンプル、すなわちコア／シェルタイプのバイコンポーネント高吸水性繊維を含む不織布であって、前記コアはポリアクリロニトリルで作られ、シェルはポリアクリレートで作られており、その全体を上記で定義した接触層でコートした、不織布を示す。この製品は非常にわずかな変形しか受けておらず、どの場合にも完全にも部分的にも構造破壊していないことを注記する。
【０１４０】
図７は、それぞれ１（図７Ａ）および５（図７Ｂ）テストサイクル後の、本発明に従う基本重量７２ｇ／ｍ２の不織布を用いたサンプル、すなわちコア／シェルタイプのバイコンポーネント高吸水性繊維を含む不織布であって、前記コアはポリアクリロニトリルで作られ、シェルはポリアクリレートで作られた、不織布を示す。この製品は非常にわずかな変形しか受けておらず、どの場合にも完全にも部分的にも構造破壊していないことを注記する。
【０１４１】
図８Ａおよび図８Ｂは、それぞれ１（図８Ａ）および５（図８Ａ）テストサイクル後の、本発明に従う不織布（１８５ｇ／ｍ２）を用いたサンプル、すなわちコア／シェルタイプのバイコンポーネント高吸水性繊維を含む不織布であって、前記コアはポリアクリロニトリルで作られ、シェルはポリアクリレートで作られた、不織布を示す。この製品は完全にも部分的にも構造破壊していないことを注記する。
【０１４２】
したがって、本発明に従う不織布を用いたサンプルは、創傷の細胞に接着することなく滲出液の流れを確実にする一方で、圧縮性および弾性または変形性の所望の特性を有する複合材料として使用され得る唯一のサンプルであり、前記複合材料はさらに、構造破壊することなく、たとえばＮＰＴの際に加えられる圧力または圧力のサイクルなどのさまざまな機械的応力に機械的に耐える能力を有する。
【図１Ａ】
2016540593.tif 000004
【図１Ｂ】
2016540593.tif 000005
【図２】
2016540593.tif 000006
【図３】
2016540593.tif 000007
【図４】
2016540593.tif 000008
【図５】
2016540593.tif 000009
【図６】
2016540593.tif 000010
【図７Ａ】
2016540593.tif 000011
【図７Ｂ】
2016540593.tif 000012
【図８Ａ】
2016540593.tif 000013
【図８Ｂ】
2016540593.tif 000014
【国際調査報告】
2016540593.tif 000015
2016540593.tif 000016
2016540593.tif 000017
2016540593.tif 000018
2016540593.tif 000019
2016540593.tif 000020